FR 2028046 A1 19701009 FR 6900619 A 19690116 L'invention concerne un procédé pour produire na matériau à partir d'une pâte de caoutchouc ou de matière plas- tique par addition d'anthracite broyé à grains fins 9 en particulier pour fabriquer des bacs de batteries électriques De tels matériaux ont, d'une part, des propriétés électriques excellentes dues à la résistance électrique spécifique des particules d'anthracite dans l'ordre de grandeur de 1012 Ohm/mm , ils présentent , d'autre part, pour les mines d'anthracite l'avantage de la vente des schlamms ou charbons qui n'étaient pas du tout ou seulement on partie utilisables jus qu'à présent 3 il suffit que les mines fassent subir aux pous- sieurs d. charbon ou aux achians d'un calibre mexizal de 2 a un séchage à des teipératures maximales de 300 C et un broyage consécutif , par exemple un concasiqe on forte d. pite d'ttru grosseur de grain de 70 .Une simple opération de classement avec triage des grains & environ 30 permet d'obtenir une frao- tion de ratière très fine plus riche en cendres et une fraction plus grosse , plus pauvre on cendres et de valeur supérieure à la matière première . La fraction pauvre en cendres constitue un excellent combustible , tandis que la fraction riche en cendres est utilisée pour produire le matériau indiqué ci-dessus L'anthracite'à grains fins issu de l'opération de classement est une poussière très fine avec des grosseurs de grain jusqu'à . Or, on a trouvé qu'une telle charge subit une influence négative dans une mesure notable par oxydation des particules de charbon .L'oxydation de l'anthracite à grains fins intervient manifestement entre le moment de son broyage et classement et celui de son introduction dans la pâte de caoutchouc ou de matière plastique . Plus cet intervalle de temps est long, plus la compatibilité de l'anthracite & grains fins avec le caoutchouc ou la matière plastique diminue L'invention a pour objet technique la suppression de ce défaut , la miscibilité de l'anthracite dans la patte de caoutchouc ou de matière plastique et ainsi les propriétés du matériau obtenu devant être améliorées dans la mesure du pos sible On l'obtient , conformément à l'invention, en ce que l'anthracite est mélangé immédiatement après son broyage et le classement consécutif au grain fin à obtenir à la pâte de caoutchouc ou de matière plastique Il est apparu particulièrement avantageux d'y procéder en effectuant le broyage de l'anthracite dans une atmosphère de vapeur chaude et d'ajouter le charbon broyé à la pate chaude Etant donné qu'il n' êst pas toujours avantageux de transporter l'anthracite matière première et qu'il existe rarement sur les carreaux de mine , d'autre part, des conditions favorables pour la fabrication du matériau , le procédé peut titre libéré de l'attache locale au lieu de production où l'anthracite est préparé , en l'appliquant de manière à ajouter l'anthracite en excédent à une patte partielle et à mélanger celle-ci à la ma- tière première pour le matériau . En effet, on a constaté qu'une telle pâte partielle ne subit plus l'influesce nuisible et défavorable de. particules d'anthracite par oxydation superficielle. Une autre amélioration importante du matériau est obt*- nu en aJoutant un mouillant cationique & l'anthracite à grains fins avant de le mélanger à la pâte . Ce mouillant améliore nota blement la miscibilité de la charge dans la pâte de caoutchouc ou de matière plastique et provoque une activation superficielle plus homogène des particules de charbon La plasticité du matés riau est ainsi notablement améliorée , lequel peut être mieux transformé de ce fait .Le produit fini présente un brillant se- yeux de haute qualité Le mouillant cationique ajouté peut en particulier strie constitué d'une part d'une channe C7-C18 et d'autre part d'une amine . Le mouillant est ajouté en quantités de 0,01 à 3,0 % à l'anthracite broyé à grains fins Le mouillant peut contenir plusieurs groupes d'amines et/ou diamines Mais il peut aussi contenir des sels des amines on un composé d'amines ou de sels d'amines avec un groupe amide. L'addition du mouillant peut intervenir lors du traitement du charbon, indiqué ci-dessus , dans l'atmosphère de sapeur chaude , mais il est aussi possible d'ajouter les amines à l'anthracite ajouté en excédent à la pâte partielle - REVEEDICAXIONS 10 - Procédé pour produire un matériau à partir d'une patte de caoutchouc ou de matière plastique par addition d'anthracite broyé à grains fins, en particulier pour fabriquer des bacs de batteries électriques , ledit procédé étant caractérisé en ce que l'anthracite est mélangé immédiatement après son broyage et le classement consécutif au grain fin à obtenir à la pate de caoutchouc ou de matière plastique . 20 - Procédé selon la revendication 1 caractérisé en ce que le broyage de l'anthracite s'effectue dans une atmosphère de vapeur chaude et le charbon broyé est ajouté à la pâte chau de 30 - Procédé selon loarevendications 1 et 2, caractri- s en ce que l'anthracite est ajouté en excédent à une ptte partielle et celle-ci est mélangée à la matière première pour le matériau . 40 - Procédé selon les revendications précédentes , ca ractérisé en ce que un mouillant cationique est ajouté à l'ans thracite à grains fins avant de le mélanger à la pâte 50 - Procédé selon les revendications précédentes caractérisé en ce que le mouillant est constitué d'une chaise C7-C18 et d'une amine 60 - Procédé selon les revendications précédentes , ca ractérisé en ce que le mouillant contient plusieurs groupes d'amines et/ou diamines 70 - Procédé selon les revendications précédentes , caractérisé en ce que le mouillant contient des sels des amines ou un composé d'amines ou de sels d'amines avec un groupe amide. 80 - Procédé selon les revendications précédentes , caractérisé en ce que le mouillant est ajouté dans l'atmosphère de vapeur chaude , dans laquelle s'effectue le broyage de l'anthracite . 90 - Procédé selon les revendications précédentes , caractérisé en ce que le mouillant est mélangé à l'anthracite ajouté en excédent à une pâte partielle